(57)【特許請求の範囲】
【請求項１】
重量平均分子量Ｍｗが１０００〜１００万のポリ（メタ）アクリル酸及び／又はその塩のみから成る高分子化合物Ａと、
ジメチルアミノエチルアクリレートの塩化メチル第４級塩及びジメチルアミノエチルメタクリレートの塩化メチル第４級塩から選択されるカチオン性単量体単位と、５〜９５モル％のアクリルアミド単量体単位とを有する、粉末状高分子化合物又はエマルション型高分子化合物である高分子化合物Ｂと、
を含んでなり、前記高分子化合物Ａが前記高分子化合物Ｂ  １００質量部に対して、０．５〜８質量部含んでなるとともに高分子化合物Ａと高分子化合物Ｂとの一部が化学的に結合していることを特徴とする両性高分子凝集剤。
【請求項２】
高分子化合物Ｂが（メタ）アクリル酸、及びこれらの塩類から選択されるアニオン性単量体単位を含む請求項１に記載の両性高分子凝集剤。
【請求項３】
重量平均分子量が１０００〜１００万のポリ（メタ）アクリル酸及び／又はその塩から成る高分子化合物Ａの存在下で、少なくとも前記カチオン性単量体単位及び前記アクリルアミド単量体単位を含む単量体混合物を重合させる請求項１又は２に記載の両性高分子凝集剤の製造方法。
【請求項４】
汚泥に請求項１又は２に記載される両性高分子凝集剤を添加して脱水することを特徴とする汚泥の脱水方法。
【請求項５】
汚泥に有機カチオン性凝結剤及び／又は無機凝結剤を添加した後、請求項１又は２に記載される両性高分子凝集剤を添加して脱水することを特徴とする汚泥の脱水方法。
【請求項６】
汚泥に有機カチオン性凝結剤及び／又は無機凝結剤を添加した後、前記汚泥のｐＨ（２５℃）を４〜７に調整し、次いで、請求項１又は２に記載される両性高分子凝集剤を添加して脱水することを特徴とする汚泥の脱水方法。
【発明の詳細な説明】
【技術分野】
【０００１】
本発明は高分子量の両性高分子凝集剤及びその製造方法並びにこの両性高分子凝集剤を用いる汚泥の脱水方法に関する。
【背景技術】
【０００２】
従来、生活排水、産業排水等に含まれる懸濁物を凝集・沈降・分離させることを目的として、ノニオン性、カチオン性、アニオン性又は両性の高分子凝集剤が使用されている。特に、下水汚泥の脱水処理にはカチオン性高分子凝集剤が多用されている。しかし、汚泥の発生量の増加や汚泥の性状の変化により、従来のカチオン性高分子凝集剤を用いる脱水方法では、汚泥を十分に脱水することができなくなっている。
【０００３】
これらの問題を解決するため、種々の両性高分子凝集剤を用いる汚泥の脱水方法が提案されている（特許文献１−３）。しかし、従来の両性高分子凝集剤は、処理する汚泥の種類によっては、汚泥に対して多量に添加する必要がある。また、従来の両性高分子凝集剤を用いると、形成されるフロックの粒径が小さくなり、ろ過速度が低下するため、単位時間当りの汚泥処理量を大きくすることができない。そのため、従来の両性高分子凝集剤を用いる汚泥の脱水方法では、得られる脱水ケーキの含水率を十分に低下させることが困難である。
【０００４】
また、無機凝集剤と高分子凝集剤とを併用する汚泥の脱水方法が提案されている。特許文献４には、無機凝集剤としてポリ硫酸鉄を添加し、ノニオン性、アニオン性又はカチオン性の何れかの高分子凝集剤を添加してフロックを形成させ、脱水する汚泥の脱水方法が開示されている。しかし、この方法でも、形成されるフロックが十分な大きさではなく、フロック強度も低い。そのため、得られる脱水ケーキの含水率を十分に低下させることができない。
【０００５】
特許文献５には、無機凝集剤と両性高分子凝集剤とを用いる汚泥の脱水方法が開示されている。しかし、この方法は、汚泥の圧搾脱水工程において、ろ布やパンチングメタル等を閉塞させやすく、脱水ケーキが剥離し難い。そのため、得られる脱水ケーキの含水率を十分に低下させることができない。
【０００６】
特許文献６には、無機凝集剤を添加後、ｐＨを５〜８に調節し、次いで両性高分子凝集剤を添加する汚泥の脱水方法が開示されている。しかし、この方法は、処理の対象とする汚泥の性状によっては、十分な効果が得られない場合がある。汚泥の性状はその発生場所に応じて様々であり、１種類の高分子凝集剤を用いて様々な性状の汚泥を処理することは難しいのが現状である。そのため、様々な性状の汚泥に用いることができる高分子凝集剤が求められている。
【先行技術文献】
【特許文献】
【０００７】
【特許文献１】特開昭６２―２０５１１２号公報
【特許文献２】特開昭５３―１４９２９２号公報
【特許文献３】特開平３―１８９００号公報
【特許文献４】特開昭５８−５１９９８号公報
【特許文献５】特開昭５９−１６５９９号公報
【特許文献６】特開昭６３−１５８２００号公報
【発明の概要】
【発明が解決しようとする課題】
【０００８】
本発明が解決しようとする課題は、上記問題を解決する両性高分子凝集剤及びその製造方法並びにこの両性高分子凝集剤を用いる汚泥の脱水方法を提供することにある。
【課題を解決するための手段】
【０００９】
本発明者らは、上記課題を解決するために種々の高分子化合物を検討するうちに、アニオン性基を有する高分子化合物と、カチオン性単量体単位を有する高分子化合物とから成る両性高分子凝集剤を汚泥の脱水処理に用いると、形成されるフロックが高強度で、ろ過速度が速く、得られる脱水ケーキの含水率を十分に低下させることができることを知得し、本発明を完成するに至った。上記目的を達成する本発明は、以下に記載するものである。
【００１０】
〔１〕  アニオン性基を有する重量平均分子量Ｍｗが１０００〜１００万の高分子化合物Ａと、
カチオン性単量体単位を有する高分子化合物Ｂと、
を含んでなり、前記高分子化合物Ａが前記高分子化合物Ｂ  １００質量部に対して、０．１〜１０質量部含んでなることを特徴とする両性高分子凝集剤。
【００１１】
〔２〕  高分子化合物Ｂが、高分子化合物Ａの存在下で重合された高分子化合物である〔１〕に記載の両性高分子凝集剤。
【００１２】
〔３〕  高分子化合物Ａと高分子化合物Ｂとの一部が化学的に結合している〔１〕又は〔２〕に記載の両性高分子凝集剤。
【００１３】
〔４〕  高分子化合物Ａが、下記式（１）
【００１４】
【化１】
0005940881.tif 000002
【００１５】
（但し、式（１）中、Ｒ１１は水素原子又はメチル基、Ｍは水素原子、アンモニウム基、アルカリ金属、又はアルカリ土類金属を示す。）で表される単量体単位を含む〔１〕乃至〔３〕の何れかに記載の両性高分子凝集剤。
【００１６】
〔５〕  高分子化合物Ｂがノニオン性単量体単位を含む〔１〕乃至〔４〕の何れかに記載の両性高分子凝集剤。
【００１７】
〔６〕  高分子化合物Ｂがアニオン性単量体単位を含む〔１〕乃至〔５〕の何れかに記載の両性高分子凝集剤。
【００１８】
〔７〕  アニオン性基を有する重量平均分子量が１０００〜１００万の高分子化合物Ａの存在下で、少なくともカチオン性単量体を含む単量体混合物を重合させる〔１〕乃至〔６〕の何れかに記載の両性高分子凝集剤の製造方法。
【００１９】
〔８〕  汚泥に〔１〕乃至〔６〕の何れかに記載される両性高分子凝集剤を添加して脱水することを特徴とする汚泥の脱水方法。
【００２０】
〔９〕  汚泥に有機カチオン性凝結剤及び／又は無機凝結剤を添加した後、〔１〕乃至〔６〕の何れかに記載される両性高分子凝集剤を添加して脱水することを特徴とする汚泥の脱水方法。
【００２１】
〔１０〕  汚泥に有機カチオン性凝結剤及び／又は無機凝結剤を添加した後、前記汚泥のｐＨ（２５℃）を４〜７に調整し、次いで、〔１〕乃至〔６〕の何れかに記載される両性高分子凝集剤を添加して脱水することを特徴とする汚泥の脱水方法。
【発明の効果】
【００２２】
本発明の両性高分子凝集剤は、広い範囲の汚泥と強固に結合できるので、極めて高い凝集作用を発揮する。これを汚泥の処理脱水に用いる場合、形成されるフロックは粒子径が大きく、高強度であるため、ろ過速度が高い。よって、得られる脱水ケーキの含水率も低い。
【発明を実施するための形態】
【００２３】
以下、本発明を詳細に説明する。
【００２４】
なお、本明細書においては、アクリロイル基又はメタクリロイル基を（メタ）アクリロイル基と表し、アクリル酸又はメタクリル酸を（メタ）アクリル酸と表し、アクリレート又はメタクリレートを（メタ）アクリレートと表す。
【００２５】
（ａ）両性高分子凝集剤
本発明の両性高分子凝集剤は、アニオン性基を有する重量平均分子量Ｍｗが１０００〜１００万の高分子化合物Ａと、カチオン性単量体単位を有する高分子化合物Ｂと、を含んでなる。
【００２６】
高分子化合物Ｂは、高分子化合物Ａの存在下で重合された高分子化合物であることが好ましい。
【００２７】
本発明の両性高分子凝集剤は、高分子化合物Ａと高分子化合物Ｂとの一部が化学的に結合していることが好ましい。即ち、本発明の両性高分子凝集剤は、カチオン性単量体単位を有する主鎖と、アニオン性基を有する重量平均分子量Ｍｗが１０００〜１００万の側鎖と、から構成されるグラフト共重合体を含んで成ることが好ましい。
【００２８】
本発明の両性高分子凝集剤は、本発明の効果を阻害しない範囲で、消泡剤、酸化防止剤、ｐＨ調整剤等の添加剤を加えてもよい。
【００２９】
（ｂ）高分子化合物Ａ
本発明の両性高分子凝集剤を製造する際の原料として用いられる高分子化合物Ａは、アニオン性基を有する、重量平均分子量が１０００〜１００万の高分子化合物である。重量平均分子量は、５０００〜５０万であることが好ましく、８０００〜２５万であることが特に好ましい。重量平均分子量が１０００未満の場合、得られる重合体（両性高分子凝集剤）の凝集能力が乏しい。一方、重量平均分子量が１００万を超える場合、得られる重合体（両性高分子凝集剤）の不溶解分が多くなり、凝集剤としての機能を発揮し難い。なお、高分子化合物Ａの重量平均分子量Ｍｗは、標準ＰＥＯを分子量標準としたゲル・パーミエーション・クロマトグラフィーによる測定値である。
【００３０】
高分子化合物Ａは、下記（１）の単量体単位を有していることが好ましい。
【００３１】
【化２】
0005940881.tif 000003
【００３２】
式（１）中、Ｒ１１は水素原子又はメチル基、Ｍは水素原子、アンモニウム基、アルカリ金属、又はアルカリ土類金属を示す。アルカリ金属としては、ナトリウム、カリウムが好ましい。
【００３３】
高分子化合物Ａは、ビニル基を１個有する不飽和カルボン酸単量体の重合により製造される。特に（メタ）アクリル酸の重合により製造される高分子化合物が好ましい。重合の方法は、水溶液重合、逆相懸濁重合、逆相エマルション重合等が採用できる。簡便且つ容易に取扱いが可能である水溶液重合が好ましい。
【００３４】
水溶液重合の場合、上記単量体の濃度は、３０〜７０質量％とすることが好ましく、４０〜６０質量％とすることが特に好ましい。反応温度は５０〜１５０℃の範囲から適宜選択される。得られた重合体は水溶液の状態、又は乾燥、粉砕等の工程を経た粉末の状態で使用される。
【００３５】
重合の際に用いられる重合開始剤は特に制限されない。例えば、過硫酸カリウム、過硫酸アンモニウム、過酸化水素、過酢酸、ｔ−ブチルハイドパーオキシド、ベンゾイルパーオキシド、ジ−ｔ−ブチルパーオキシド等の過酸化物からなるラジカル重合開始剤、；２，２’−アゾビス（２−メチルプロピオンアミジン）２塩酸塩、アゾビスシアノバレリン酸、２，２’−アゾビスイソブチロニトリル及び２，２’−アゾビス［２−メチル−Ｎ−（２−ヒドロキシエチル）−プロピオンアミド、アゾビスシアノバレロニトリル、アゾビスイソブチロニトリル等のアゾ化合物からなるアゾ系開始剤、；過酸化水素、過硫酸ナトリウム等の過酸化物と、重亜硫酸ナトリウム、重亜硫酸カリウム、硫酸第一鉄、アスコルビン酸等還元剤との組合せからなるレドックス系開始剤、；及び光重合開始剤等を、重合方法に応じて適宜利用できる。重合開始剤の使用量は単量体の合計質量対して０．０５〜２０質量％が好ましい。
【００３６】
分子量を調節する目的で連鎖移動剤を使用しても良い。連鎖移動剤としては、メタノール、イソプロピルアルコール、エチレングリコール、プロピレングリコール等のアルコール類、メチルアミン、ジメチルアミン等のアミン類、メタンチオール、エタンチオール等のチオール類、メタリルスルホン酸メルカプトエタノール及びメルカプトプロピオン酸等のチオール化合物や、亜硫酸ナトリウム、重亜硫酸水素ナトリウム及び次亜リン酸ナトリウム等の還元性無機塩類等や、メタリルスルホン酸等の有機系スルホン酸化合物等が挙げられる。
【００３７】
不飽和カルボン酸単量体の重合の際には、不飽和カルボン酸単量体と共重合可能な他の単量体を含んでいても良い。共重合可能な単量体としては、特に制限されないが、以下に記載するビニル基を１個有するアニオン性単量体やビニル基を１個有するノニオン性単量体が例示される。
【００３８】
アニオン性単量体としては、ビニルスルホン酸、２−アクリルアミド−２−メチルプロパンスルホン酸、マレイン酸、及びこれらのアルカリ金属塩又はアンモニウム塩が例示される。ノニオン性単量体としては、（メタ）アクリルアミド、スチレン、アクリロニトリル、酢酸ビニル、（メタ）アクリル酸アルキルが例示される。これらの共重合可能な他の単量体は単独でも、２種以上を混合して使用しても良い。
【００３９】
また、高分子化合物Ａとしては、市販のポリ（メタ）アクリル酸（塩）類も使用できる。
【００４０】
（ｃ）高分子化合物Ｂ
本発明に用いられる高分子化合物Ｂは、カチオン性単量体を必須成分とし、共重合可能な他の単量体を任意成分とする単量体混合物を重合して製造される高分子化合物である。
【００４１】
カチオン性単量体としては、下記式（２）で示される化合物が好ましい。
【００４２】
【化３】
0005940881.tif 000004
【００４３】
式（２）中、Ｒ２１は水素原子又はメチル基を示す。Ａは酸素原子又はＮＨを示す。Ｒ２２は炭素数が２〜８のアルキレン基を示す。Ｒ２３は水素原子、炭素数１〜８のアルキル基、ヒドロキシアルキル基又はベンジル基を示す。Ｒ２４及びＲ２５は炭素数１〜８のアルキル基を示し、それぞれは同一であっても異なっていても良い。（Ｘ）−は陰イオンを示す。（Ｘ）−としては、塩素イオン等のハロゲン原子イオンや硫酸イオンが例示される。
【００４４】
上記式（２）で示されるカチオン性単量体の具体例としては、ジメチルアミノエチル（メタ）アクリレート、ジエチルアミノエチル（メタ）アクリレート等のジアルキルアミノアルキル（メタ）アクリレートや、Ｎ，Ｎ−ジメチルアミノプロピル（メタ）アクリルアミド等のジアルキルアミノアルキル（メタ）アクリルアミドの塩酸塩及び硫酸塩が例示される。また、ジアルキルアミノアルキル（メタ）アクリレートやジアルキルアミノアルキル（メタ）アクリルアミドのメチルクロライド付加物又は塩化ベンジル付加物等の第４級塩が例示される。
【００４５】
上記の他、本発明において使用できるカチオン単量体には以下の物が例示される。
【００４６】
（メタ）アクリロイルオキシ−２−ヒドロキシプロピルジメチルアミン及びその塩酸塩又は硫酸塩、（メタ）アクリロイルオキシエチルジエチルメチルアンモニウムクロライド、（メタ）アクリロイルオキシ−２−ヒドロキシプロピルトリメチルアンモニウムメチルサルフェート。
【００４７】
ジアリルジメチルアンモニウムクロライド等のジアリルジアルキルアンモニウムハライド。
【００４８】
これらのカチオン性単量体は単独でも、２種以上を混合して使用しても良い。
【００４９】
共重合可能な単量体としては、特に制限されないが、以下に記載するノニオン性単量体やアニオン性単量体が例示される。
【００５０】
ノニオン性単量体としては、（メタ）アクリルアミド、スチレン、アクリロニトリル、酢酸ビニル、（メタ）アクリル酸アルキルが例示される。
【００５１】
特に好ましいノニオン性単量体としては、下記式（３）で示されるアクリルアミド化合物を挙げることができる。
【００５２】
【化４】
0005940881.tif 000005
【００５３】
式（３）中、Ｒ３１は水素原子又はメチル基、Ｒ３２、Ｒ３３はそれぞれ独立に水素原子、炭素数１〜８のアルキル基である。
【００５４】
これらのうちでも、特にアクリルアミドが好ましい。
【００５５】
これらのノニオン性単量体は単独でも、２種以上を混合して使用しても良い。
【００５６】
アニオン性単量体としては、下記式（４）で示される（メタ）アクリル酸、及びこれらの塩類が例示される。塩類としてはアンモニウム塩、又はナトリウム塩、カリウム塩等のアルカリ金属塩が好ましい。
【００５７】
【化５】
0005940881.tif 000006
【００５８】
式（４）中、Ｒ４１は水素原子又はメチル基を示す。Ｍは水素原子、アンモニウム基、又はアルカリ金属を示す。
【００５９】
アニオン性単量体としては、この他にビニルスルホン酸、２−アクリルアミド−２−メチルプロパンスルホン酸、マレイン酸、及びこれらのアルカリ金属塩等が例示される。
【００６０】
これらのアニオン性単量体は単独でも、２種以上を混合して使用しても良い。
【００６１】
単量体混合物中の各単量体の配合比（モル比）は、カチオン性単量体：ノニオン性単量体：アニオン性単量体＝１〜１００：０〜９９：０〜９９である。ノニオン性単量体を用いる場合、単量体混合物中におけるノニオン性単量体の含有量は、５〜９５モル％が好ましく、１０〜８５モル％が特に好ましい。
【００６２】
重合の方法は、水溶液ゲル重合、水溶液重合、逆相懸濁重合、逆相エマルション重合等が採用できる。簡便且つ容易に取扱いが可能である水溶液ゲル重合又は逆相エマルション重合が好ましい。
【００６３】
水溶液ゲル重合の場合、上記単量体混合物の濃度は、２５〜６０質量％とすることが好ましく、３５〜５５質量％とすることが特に好ましい。単量体水溶液のｐＨは２〜４に調整することが好ましい。
【００６４】
逆相エマルション重合の場合、上記単量体混合物の濃度は、全体量に対して２５〜５０質量％とすることが好ましく、３５〜４５質量％とすることが特に好ましい。単量体水溶液のｐＨは２〜６に調整することが好ましい。
【００６５】
重合の際に用いられる重合開始剤は特に制限されない。上記（ｂ）に記載の重合開始剤が同様に使用できる。重合開始剤の使用量は単量体の合計質量に対して０．００１〜５質量％が好ましい。
【００６６】
また、必要に応じて連鎖移動剤を使用してもよい。上記（ｂ）に記載の連鎖移動剤が同様に使用できる。
【００６７】
また、必要に応じて架橋剤を使用してもよい。架橋剤としては、Ｎ，Ｎ−メチレンビス（メタ）アクリルアミド、アクリル酸グリシジル、ジメタクリル酸エチレングリコール、Ｎ−ビニルアクリルアミド等を挙げることができる。
【００６８】
高分子化合物Ｂの０．５％塩粘度は、２５〜１００ｍＰａ・ｓであることが好ましい。０．５％塩粘度は、平均分子量の代替指標であり、測定方法は後述する。２５〜１００ｍＰａ・ｓの範囲は、重量平均分子量Ｍｗが概ね１００万〜１０００万の範囲に相当する。
【００６９】
０．５％塩粘度が２５ｍＰａ・ｓより低いと、十分な大きさのフロックが形成されない。また、１００ｍＰａ・ｓを超えると、溶解する際に不溶解物が発生しやすくなる。さらには、処理水の粘度上昇により、反応性が低下するなどの問題が生じる。
【００７０】
なお、上記の重量平均分子量Ｍｗは、ＪＩＳ  Ｋ７３６１−１に準じて、１．０Ｎ−硝酸ナトリウム水溶液を溶媒としてｐＨ＝３．０±０．１、３０℃で測定した固有粘度［η］（ｄｌ／ｇ）から、下記式１により求めたポリアクリルアミド換算分子量である。
［η］＝３．７３×１０−４×Ｍｗ０．６６                      （式１）
【００７１】
（ｄ）両性高分子凝集剤の製造方法
本発明の両性高分子凝集剤は、上記（ｂ）に記載の高分子化合物Ａと、上記（ｃ）に記載の高分子化合物Ｂとを混合することにより製造できる。
【００７２】
高分子化合物Ｂに対する高分子化合物Ａの配合量は、高分子化合物Ｂ  １００質量部に対して、０．１〜１０質量％であり、０．５〜８質量％が好ましく、０．７５〜５質量％が特に好ましい。配合量が０．１質量％未満の場合、得られる重合体の凝集能力が乏しい。一方、１０質量％を超える場合、得られる凝集剤が溶解時にゲル化又は析出してしまい、凝集剤としての機能を大きく低減させる。
【００７３】
混合の方法は、高分子化合物Ａ及び高分子化合物Ｂを乾燥状態で混合しても良いし、高分子化合物Ａ及び高分子化合物Ｂの各溶液をそれぞれ混合しても良い。また、高分子化合物Ａ又は高分子化合物Ｂの一方の溶液に、他方の乾燥粉末を溶解することにより混合しても良い。
【００７４】
特に好ましい本発明の両性高分子凝集剤の製造方法は、高分子化合物Ａの存在下で、上記（ｃ）に記載のカチオン性単量体を含む単量体混合物を重合する方法である。
【００７５】
このような方法で製造される両性高分子凝集剤は、カチオン性単量体単位を有する主鎖と、アニオン性基を有する重量平均分子量Ｍｗが１０００〜１００万の側鎖と、から構成されるグラフト共重合体を含んでいると考えられる。
【００７６】
上記単量体混合物に対する高分子化合物Ａの配合量は、上記単量体混合物の全単量体質量に対して、０．１〜１０質量％であり、０．５〜８質量％が好ましく、０．７５〜５質量％が特に好ましい。配合量が０．１質量％未満の場合、得られる重合体の凝集能力が乏しい。一方、１０質量％を超える場合、得られる重合体が不溶化して凝集剤としての機能を果たさなくなる。
【００７７】
重合の方法は、特に制限されない。上記（ｃ）に記載の重合方法が同様に使用できる。
【００７８】
重合の際に用いられる重合開始剤は特に制限されない。上記（ｂ）に記載の重合開始剤が同様に使用できる。
【００７９】
また、必要に応じて連鎖移動剤を使用してもよい。上記（ｂ）に記載の連鎖移動剤が同様に使用できる。
【００８０】
さらに、必要に応じて架橋剤を使用してもよい。上記（ｃ）に記載の架橋剤が同様に使用できる。
【００８１】
このような方法で製造される両性高分子凝集剤は、高分子化合物Ａと、高分子化合物Ｂと、グラフト共重合体との混合物であると考えられる。上記グラフト共重合体は、両性高分子凝集剤１００質量部に対して０．１〜１０質量部含まれることが好ましい。
【００８２】
本発明においては、上記混合物からグラフト共重合体を分離してこれを凝集剤として用いてもよい。又は、両者を分離せずにそのまま用いてもよい。
【００８３】
両性高分子凝集剤の０．５％塩粘度は、２５〜１００ｍＰａ・ｓであることが好ましい。推定される重量平均分子量Ｍｗは約１００万〜１０００万である。
【００８４】
このグラフト共重合体が良好な脱水性能を示す理由は、主鎖から離れて局在化するアニオン性基が、有機カチオン性凝結剤又は無機凝結剤のカチオン価を有効に電荷中和しイオン結合できるためと本発明者らは考えている。
【００８５】
本発明の両性高分子凝集剤を用いる汚泥の脱水処理では、処理対象の汚泥は特に制限されない。公共下水処理場の各種汚泥、生活廃水処理汚泥、食品工場廃水処理汚泥、化学工場廃水処理汚泥、養豚場排水処理汚泥、及びパルプ又は製紙工業汚泥等の各種汚泥が処理対象になる。脱水方法は、具体的には、必要により汚泥に無機凝結剤及び／又は有機カチオン性凝結剤を添加し、好ましくはｐＨを４〜７に調節する。その後、この汚泥に本発明の両性高分子凝集剤を添加して、汚泥フロックを形成させる。なお、脱臭、脱リン及び脱窒等を目的とする場合、ｐＨは５未満にすることが好ましい。フロックの形成方法は、公知の方法に準じる。
【００８６】
無機凝結剤としては、硫酸アルミニウム（硫酸バンド）、ポリ塩化アルミニウム（ＰＡＣ）、塩化第二鉄、硫酸第一鉄、ポリ硫酸鉄、ポリシリカ鉄が例示される。
【００８７】
有機カチオン性凝結剤としては、ジアルキルアミン類とエピハロヒドリン重縮合物、アルキレンジアミン類とジアルキルアミン及びエピハロヒドリン重縮合物、ポリジアリルジメチルアンモニウム塩化物塩、ジシアンジアミドとホルムアルデヒド重縮合物、ジシアンジアミドとホルムアルデヒドと塩化アンモニウム重縮合物、ポリアルキレンイミン、（メタ）アクリレート系カチオン性基を含む水溶性高分子、及びカチオン性界面活性剤が例示される。
【００８８】
両性高分子凝集剤、無機凝結剤及び有機カチオン性凝結剤の各添加量、撹拌速度、撹拌時間等は、従来公知の条件に準じる。
【００８９】
形成させたフロックは、公知の手段により脱水され、脱水ケーキとされる。
【００９０】
脱水装置としては、スクリュープレス型脱水機、ベルトプレス型脱水機、ロータリープレス型脱水機、フィルタープレス型脱水機、スクリューデカンター型脱水機、多重円盤型脱水機が例示される。
【実施例】
【００９１】
以下、実施例によりさらに具体的に本発明を説明する。なお本発明における物性の測定方法及び性能の評価方法は以下のとおりである。以下に記載のない項目は、「ＪＩＳ  Ｋ０１０２  工場排水試験法」に準じて測定した。
【００９２】
〔０．１％不溶解分量〕
純水４００ｍＬに試料（重合体）を０．１質量％となる量を加えて十分に溶解し、目開き１８０μｍ（８３メッシュ）の網でろ過した後の残渣をメスシリンダーを用いて測定した。
【００９３】
〔０．５％塩粘度〕
純水５００ｍＬに塩化ナトリウム２０．８ｇ、及び試料（重合体）の０．５０質量％となる量を加えて十分に溶解し、試料溶液を調製した。液温を２５±１℃に調整し、Ｍ１ローターを付けた東機産業社製ＴＶ−１０Ｍ型Ｂ型粘度計を用いて３０ｒｐｍ、３分間回転後の値を読み取り、これを０．５％溶液粘度とした。粘度がＭ１ローターの測定上限を超えた場合は、Ｍ２ローターを使用した。
【００９４】
〔１０秒ろ過速度〕
目開き２７３μｍ（６０メッシュ）の樹脂製ろ布をフィルターとし、フロック形成後の汚泥を重力ろ過した。有効ろ過径は７０ｍｍφである。投入してから１０秒後のろ液の容量を測定し、これを１０秒ろ過速度とした。
【００９５】
〔フロック径〕
目視により測定した。
【００９６】
〔ケーキ含水率〕
脱水後の汚泥ケーキを１０５℃で２時間乾燥し、その減量率を含水率とした。
【００９７】
〔高分子化合物Ａ〕
（高分子化合物Ａ１〜Ａ４）
高分子化合物Ａ１〜Ａ４（以下、単に「Ａ１」、「Ａ２」・・・のように略記する）として、市販されているポリアクリル酸ナトリウムを使用した。それぞれの重量平均分子量は表１に示した。
【００９８】
（製造例１；高分子化合物Ａ５の製造）
還流冷却器及び攪拌機を備えた容量３リットルのガラスフラスコに水４００ｇを仕込み、８０℃に加温した。次いで、８０質量％アクリル酸水溶液（以下、「ＡＡ」と略記する）６２５ｇと、３０質量％過硫酸ナトリウム（以下、「ＮａＰＳ」と略記する）水溶液５０ｇ（アクリル酸１００質量部に対して３質量部）と、３０質量％亜硫酸水素ナトリウム（以下、「ＮａＨＳＯ３」と略記する）８３．３ｇ（アクリル酸１００質量部に対して５質量部）とを、それぞれ滴下ノズルから４時間かけて攪拌下にガラスフラスコ内に滴下した。滴下終了後、さらに３０分間反応液を８０℃に保持して重合を完結させた。
【００９９】
重合終了後、反応液を攪拌し、その中に４８質量％水酸化ナトリウム水溶液５７５ｇを滴下して中和した。このようにして固形分濃度が４１質量％の高分子化合物Ａ５（ポリアクリル酸ナトリウム）の水溶液を得た。この高分子化合物Ａ５の重量平均分子量Ｍｗをゲル・パーミエーション・クロマトグラフィーで測定したところ、Ｍｗ＝２１０００であった。その結果を表１に示した。
【０１００】
（製造例２−４；高分子化合物Ａ６〜Ａ８の製造）
ＮａＰＳとＮａＨＳを表１に示す添加量とした以外は、製造例１と同様の操作を行い、高分子化合物Ａ６〜Ａ８をそれぞれ得た。
【０１０１】
【表１】
0005940881.tif 000007
【０１０２】
〔高分子化合物Ｂ〕
（製造例５；水溶液ゲル重合による高分子化合物Ｒ１の製造）
ステンレス製反応容器に、７８質量％ジメチルアミノエチルアクリレート塩化メチル４級塩水溶液（以下、「ＤＡＣ」と略記する）、７８質量％ジメチルアミノエチルメタクリレート塩化メチル水溶液（以下、「ＤＭＣ」と略記する）、５０質量％アクリルアミド水溶液（以下、「ＡＭ」と略記する）及びＡＡを加え、さらに蒸留水を加えて全質量を１．０ｋｇにして均一に混合した。各単量体は、表２に示した配合比とし、全単量体の合計濃度は４０質量％である。この溶液をｐＨ＝４に調整し、窒素ガスを６０分間溶液に吹き込みながら、溶液温度を２０℃に調節した。その後、２，２’−アゾビス（２−メチルプロピオンアミジン）２塩酸塩（以下、「Ｖ−５０」と略記する）及びＮａＨＳＯ３を、各単量体の合計質量に対して固形分換算で、それぞれ１５００ｐｐｍ、２０ｐｐｍとなるように加えた。次いで、反応容器の上方からこの溶液に光照射して重合を行い、含水ゲル状の重合体を得た。光照射には１３Ｗブラックライトを用いた。照射強度は０．４ｍＷ／ｃｍ２で、照射時間は６０分間である。得られた含水ゲル状の重合体を、容器から取り出して細断した。これを温度８０℃で５時間乾燥後、粉砕して粉末状の重合体（高分子化合物Ｒ１）を得た。この重合体の０．１％不溶解分量及び０．５％塩粘度を測定した。その結果を表２に示した。
【０１０３】
（製造例６−１９；水溶液ゲル重合による高分子化合物Ｂ１〜Ｂ１３の製造）
高分子化合物Ａを表２に示す量で加えて、各高分子化合物Ａと全単量体との合計濃度を４０質量％とした以外は、製造例５と同様に操作し、高分子化合物Ｂ１−Ｂ１３（以下、単に「Ｂ１」、「Ｂ２」・・・のように略記する）をそれぞれ得た。Ｂ１〜Ｂ１３は、高分子化合物Ａの存在下で単量体を重合して得られた高分子化合物Ｂであり、それぞれが両性凝集剤でもある。
【０１０４】
【表２】
0005940881.tif 000008
【０１０５】
重量平均分子量Ｍｗ（以下「Ｍｗ」と略す）が１２００〜８０万のＡ１〜Ａ３及びＡ５〜Ａ７を添加して製造した重合体は、全単量体量に対して８質量部添加しても水への溶解性が良好であった。一方、Ｍｗが１５０万のＡ４を０．３質量部添加して重合したＢ４は、不溶解分が非常に多かった。また、Ｍｗは５００００のＡ２を１５質量部添加して重合したＢ１１は、溶解性が低下した。Ｂ４及びＢ１１は、不溶解分が生じるため、実際の溶解濃度が低くなり、０．５％塩粘度が低い。
【０１０６】
（実施例１〜５、比較例１〜３）
公共下水処理場から採取した初沈汚泥及び余剰汚泥からなる混合汚泥を用い、凝集及び脱水性能を評価した。使用した混合汚泥の性状は表３に示した。この混合汚泥２００ｍＬを３００ｍＬのビーカーに入れ、ｐＨが４．６となるまで硫酸第二鉄を添加した。これに表３に示す両性凝集剤を、それぞれ汚泥質量（固形分ではなく有姿）に対して固形分として１００ｐｐｍ（質量）添加した。この混合汚泥をジャーテスターを用いて２００ｒｐｍで１分間攪拌し、汚泥フロックを形成させた。汚泥フロックのフロック径及び１０秒ろ過速度を測定した。ろ布上の汚泥を、同様のろ布を内装した遠沈管に採り、遠心分離器を使用して２０００ｒｐｍ、１０分間の条件で汚泥を脱水し、そのケーキ含水率を測定した。これらの結果を表３に示した。なお、表３中、実施例４において添加した両性凝集剤のＲ１＋Ａ２の表記は、１００質量部のＲ１に対し、０．３質量部のＡ２を予め混合してから汚泥に添加調整したことを意味し、実施例５において添加した両性凝集剤のＲ１＋Ａ２の表記は、１００質量部のＲ１に対し、８質量部のＡ２を予め混合してから汚泥に添加したことを意味する（以下、同様の表記において同じ。）。
【０１０７】
【表３】
0005940881.tif 000009
【０１０８】
（実施例６〜１２、比較例４〜７）
汚泥の採取日と、両性凝集剤の種類及び添加量が異なる以外は、実施例１と同様の操作で、凝集及び脱水性能を評価した。使用した凝集剤、汚泥の性状、得られた結果を表４に示した。
【０１０９】
【表４】
0005940881.tif 000010
【０１１０】
実施例１〜１２に示した本発明の両性凝集剤を使用した場合は、比較例の凝集剤を使用した場合と比較して形成されるフロックの粒径が大きく、１０秒ろ過速度も大きかった。さらに、得られた脱水ケーキも含水率が低いものであった。Ｍｗが８５０のＡ８を添加して重合したＢ８を使用する比較例５では、高分子化合物Ａを添加せずに重合したＲ１を使用する比較例４と比較して性能の差がほとんどなかった。また、Ａ２を１５質量部添加して重合したＢ１１を使用する比較例７では、フロックが形成されなかった。すなわち、本発明の凝集剤は比較例の凝集剤よりも性能が優れている。さらに、実施例２と実施例４―５から明らかなように、高分子化合物Ａの存在下で単量体を重合して得られるＢ２は、後から高分子化合物Ａと高分子化合物Ｂとを単に混合して得られる両性凝集剤と比較して性能が優れるといえる。
【０１１１】
（製造例２０−３２；水溶液ゲル重合によるＲ５、Ｂ１４〜Ｂ２５の製造）
Ａ１〜Ａ４及び各単量体を表５に示した組成とした以外は製造例６と同様に操作し、高分子化合物Ｒ５及びＢ１４〜Ｂ２５を得た。Ｂ１４〜Ｂ２５は、高分子化合物Ａの存在下で単量体を重合して得られた高分子化合物Ｂであり、それぞれが両性凝集剤でもある。
【０１１２】
【表５】
0005940881.tif 000011
【０１１３】
Ａ１〜Ａ３を全単量体量に対して１０質量部以下で添加して重合したＢ１４〜Ｂ１６、Ｂ１８〜Ｂ２１、Ｂ２４〜Ｂ２５は、水への溶解性が良好であった。一方、Ａ１を１５質量部添加して重合したＢ２２は溶解性が低下し、Ａ１を２０質量部添加したＢ２３は溶解しなかった。Ｍｗが１５０万のＡ４を添加して重合したＢ１７は、単量体質量に対する添加量が０．３質量部であっても不溶解分が非常に多くなった。
【０１１４】
（実施例１３〜１８、比較例６〜９）
製紙工場廃水の汚泥２００ｍＬを３００ｍＬのビーカーに採取した。汚泥のｐＨは８．０であった。この汚泥に、ｐＨが６．０となるまで硫酸バンドを添加した。これに表６に示す組成の両性凝集剤を、それぞれ汚泥質量（固形分ではなく有姿）に対して固形分として５０ｐｐｍ（質量）添加した。この混合汚泥を、ジャーテスターを用いて２００ｒｐｍで１分間攪拌し、汚泥フロックを形成させた。汚泥フロックのフロック径及び１０秒ろ過速度を測定した。ろ布上の汚泥を採取し、試験用ベルトプレス機を使用して１７０ｋＰａで３．０分間圧搾して脱水ケーキを得、ケーキ含水率を測定した。これらの結果を表６に示した。
【０１１５】
【表６】
0005940881.tif 000012
【０１１６】
（実施例１９〜２７、比較例１０〜１４）
汚泥の採取日と、両性凝集剤の種類が異なる以外は、実施例１３〜１８、比較例６〜９と同様の操作で、凝集及び脱水性能を評価した。使用した凝集剤、汚泥の性状、得られた結果を表７に示した。
【０１１７】
【表７】
0005940881.tif 000013
【０１１８】
実施例１３〜２７に示した本発明の両性凝集剤を使用した場合は、比較例の凝集剤を使用した場合と比較して形成されるフロックの粒径が大きく、１０秒ろ過速度も大きい。さらに、得られた脱水ケーキの含水率も低かった。Ａ１を全単量体量に対し０．０５質量部を添加して重合したＢ１８を使用する比較例１１では、高分子化合物Ａを添加しないＲ５を使用する比較例１０と比較して性能の差がほとんどなかった。また、Ａ１を１５質量部添加して重合したＢ２２を使用した比較例１２では、さらに性能が低下した。Ａ１をＲ５に対して１５質量部又は２０質量部添加して混合した比較例１３及び１４では、フロックが小さいか又はフロックが形成されなかった。すなわち、本発明の凝集剤は比較例の凝集剤よりも性能が優れている。さらに、実施例２２と実施例２６〜２７から明らかなように、高分子化合物Ａの存在下で単量体を重合して得られるＢ２１は、後から高分子化合物Ａと高分子化合物Ｂとを単に混合して得られる両性凝集剤と比較して性能が優れるといえる。
【０１１９】
（製造例６；エマルション重合によるＲ１０の製造）
１０００ｍｌ四つ口セパラブルフラスコにＤＡＣを２０３．６ｇ、ＤＭＣを２．２ｇ、ＡＡを７．４ｇ、連鎖移動剤としてイソプロピルアルコール４．６ｇ（単量体に対して２．０質量％）、及び蒸留水を投入し、濃硫酸でｐＨを４に調整した。その後、Ｖ−５０を０．０４ｇ含む２０ｇの水溶液を添加し、全量が４００ｇとなるように蒸留水を加えて単量体水溶液を調製した。さらに、この単量体水溶液を、ＨＬＢ  ８．０のノニオン性界面活性剤１０．０ｇを溶解したパラフィン油  １５５ｇに加え、ホモジナイザーを用いて約１分間高速攪拌し乳化した。その後、フラスコに窒素ガス吹き込み管、還流冷却器、温度計を取り付け、攪拌機を通常の化学反応用の攪拌機に代え、攪拌しながらこの乳化液中に３０分間窒素ガスを通して脱気した。その後、５０℃に昇温して、窒素ガス雰囲気下で重合を行った。重合終了後、ＨＬＢが１３．０のノニオン性界面活性剤１７．２ｇを加えてエマルション型高分子化合物を得た。
【０１２０】
（製造例３３〜４０；エマルション重合によるＢ２６〜Ｂ３２の製造）
Ａ２、Ａ４又はＡ７を表８に示す組成とした以外は製造例６と同様に操作し、Ｂ２６〜Ｂ３２を得た。Ｂ２６〜Ｂ３２は、高分子化合物Ａの存在下で単量体を重合して得た高分子化合物Ｂであり、それぞれが両性凝集剤である。
【０１２１】
【表８】
0005940881.tif 000014
【０１２２】
Ａ２又はＡ７を全単量体質量に対し、１０質量部以下で添加して重合したＢ２６〜Ｂ２８、及びＢ３１は、水への溶解性が良好であった。一方、Ａ２を１５質量部添加して重合したＢ２９、及びＡ７を１２質量部添加して重合したＢ３２は溶解性が低下した。また、Ａ４を添加して重合したＢ３０は、単量体質量に対して０．３質量部の添加量であっても不溶解分が非常に多いものであった。
【０１２３】
（実施例２８〜３２、比較例１５〜２１）
公共下水処理場から採取した消化汚泥を用い、凝集及び脱水性能を評価した。使用した汚泥の性状は表９に示した。この混合汚泥２００ｍＬを３００ｍＬのビーカーに入れ、表９示した組成の両性凝集剤を、それぞれ汚泥質量に対して固形分として３００ｐｐｍとなるよう添加した。この汚泥を、ジャーテスターを用いて２００ｒｐｍで３０秒間攪拌し、汚泥フロックを形成させた。汚泥フロックのフロック径及び１０秒ろ過速度を測定した。ろ布上の汚泥を採取し、試験用ベルトプレス機を使用して１７０ｋＰａで３．０分間圧搾して脱水ケーキを得、ケーキ含水率を測定した。これらの結果を表９に示した。
【０１２４】
【表９】
0005940881.tif 000015
【０１２５】
実施例２８〜３２に示した本発明の両性凝集剤を使用する場合は、比較例の凝集剤を使用する場合と比較して形成されるフロックの粒径が大きく、１０秒ろ過速度も大きかった。さらに、得られた脱水ケーキの含水率も低かった。Ａ２を全単量体質量に対し０．０５質量部を添加して重合したＢ２６を使用する比較例１６では、高分子化合物Ａを添加しないで重合したＲ１０を使用する比較例１５と比較して性能の差がほとんどなかった。また、Ａ２を１５質量部添加して重合したＢ２９、Ａ７を１２質量部添加して重合したＢ３２を使用する比較例１７及び比較例１９では、さらに性能が低下した。Ａ４を０．３質量部添加して重合したＢ３０使用する比較例１８では、フロックが形成されなかった。また、Ｒ１０に対して１２質量部のＡ７を添加して混合した比較例２１もフロックが形成されなかった。すなわち、本発明の凝集剤は比較例の凝集剤よりも性能が優れている。さらに、実施例２８―３２から明らかなように、高分子化合物Ａの存在下で単量体を重合して得られるＢ２７、Ｂ２８は、後から高分子化合物Ａと高分子化合物Ｂとを単に混合して得られる両性凝集剤と比較して性能が優れる傾向がある。